УПАКОВОЧНЫЙ МАТЕРИАЛ, ИМЕЮЩИЙ ГИДРОИЗОЛИРУЮЩИЙ СЛОЙ, И СПОСОБЫ ЕГО ИЗГОТОВЛЕНИЯ

1. Изделие, включающее подходящий для переработки упаковочный материал, включающий:
бумажную основу, включающую по меньшей мере 40% подходящих для переработки бумажных волокон и имеющую внутреннюю поверхность и наружную поверхность;
слой, подходящий для печати, имеющий внутреннюю поверхность и наружную поверхность, причем внутренняя поверхность слоя, подходящего для печати, расположена над наружной поверхностью бумажной основы, и причем наружная поверхность слоя, подходящий для печати, имеет значение шероховатости по Паркеру приблизительно 1,5 или меньше; и
2
гидроизолирующий слой, включающий один или больше полимеров, отверждаемых излучением энергии, расположенный над наружной поверхностью слоя, подходящего для печати, причем упаковочный материал имеет скорость переноса водяных паров приблизительно 500 г/м/сутки или меньше, и причем гидроизолирующий слой включает один или больше полимеров, отверждаемых излучением энергии.
2. Изделие по п.1, отличающееся тем, что упаковочный материал включает бумажную обертку.
3. Изделие по п.1, которое, кроме того, включает слой против скручивания, расположенный под внутренней поверхностью.
4. Изделие по п.3, которое, кроме того, включает проклеивающий слой на внутренней поверхности бумаги, расположенный на внутренней поверхности, и отличающееся тем, что слой против скручивания расположен на проклеивающем слое внутренней поверхности бумаги.
5. Изделие по п.1, которое, кроме того, включает проклеивающий слой на наружной поверхности бумаги, расположенный на наружной поверхности, и отличающееся тем, что слой, подходящий для печати, расположен на проклеивающем слое наружной поверхности бумаги.
6. Изделие по п.1, отличающееся тем, что гидроизолирующий слой расположен на слое, подходящем для печати.
7. Изделие по п.1, отличающееся тем, что слой, подходящий для печати, включает от приблизительно 10 до приблизительно 90 частей глины; от приблизительно 10 до приблизительно 30 частей карбоната кальция; от приблизительно 0,25 до приблизительно 10 частей крахмала; от приблизительно 20 до приблизительно 40 частей латекса и от приблизительно 0,01 до приблизительно 1 части сшивающего агента.
8. Изделие по п.1, отличающееся тем, что слой, подходящий для печати, имеет массу покрытия от приблизительно 3 до приблизительно 15 фунтов на 3300 кв. футов.
9. Изделие по п.1, отличающееся тем, что полимеры, отверждаемые излучением энергии, получают путем отверждения одного или нескольких из следующих отверждаемых излучением энергии мономеров: дипропиленгликольдиакрилата; диакрилата трипро-пиленгликоля; диакрилата бутандиола; диакрилата гександиола; алкоксилированного диакрилата гександиола; триакрилата триметиолпропана; алкоксилированного триакрилата триметилолпропана; ди(триакрилата триметилолпропана); глицеринпропокситриакрилата; пентаэритролтриакрилата; алкоксилированного пентаэритролтриакрилата; ди(пентаэритролтриакрилата); диакрилата неопентагликоля; алкоксилированного диакрилата неопентагликоля; диметакрилата дипропиленгликоля; диметакрилата трипропиленгликоля; диметакрилата бутадиендиола; диметакрилата гександиола; алкоксилированного диметакрилата гександиола; триметакрилата триметиолпропана; алкоксилированного триметакрилата триметилолпропана; ди(триметилолпапанметтриакрилата); глицеринпропокситриметакрилата; триметакрилата пентаэритритрола; алкоксилированного триметакрилата пентаэритритрола; ди(триметакрилата пентаэритритрола); диметакрилата неопентагликоля; алкоксилированного неопентагликольдиметакрилата; акрилированных эпоксидных смол; бис-акриловых эфиров бисфенола А; акрилированных полиуретанов; акрилированных сложных полиэфиров или акрилированных простых полиэфиров.
10. Изделие по п.1, отличающееся тем, что полимеры, отверждаемые излучением энергии, получают путем отверждения одного или больше из следующих отверждаемых излучением энергии мономеров: уретановые акрилаты, алифатические уретановые акрилаты, смеси алифатического уретанового триакрилата/мономера, алифатические уретановые триакрилаты, смешанные с 1,6-гександиоловыми акрилатами, гексафункциональные уретановые акрилаты, силиконизированные уретановые акрилаты, алифатические силиконизированные уретановые акрилаты, акрилаты сложных полиэфиров, триакрилаты триметилолпропана, 2-феноксиэтиловые акрилаты, изоборниловые акрилаты, триакрилаты пропоксилированного глицерина, производные акрилатов сложных эфиров, производные метакрилатов сложных эфиров или диакрилат трипропиленгликоля.
11. Изделие по п.1, отличающееся тем, что полимеры, отверждаемые излучением энергии, получают путем отверждения одного или больше из следующих отверждаемых излучением энергии мономеров: этокситриакрилат триметилолпропана, олигомеры эпоксиакрилатов или диакрилат трипропиленгликоля.
2
12. Изделие по п.1, отличающееся тем, что гидроизолирующий слой имеет массу покрытия от приблизительно 2 до приблизительно 10 г/м.
13. Способ, включающий следующие этапы:
(а) предоставление каландрированного, подходящего для печати материала, включающего:
бумажную основу, включающую по меньшей мере 40% подходящих для переработки волокон и имеющую внутреннюю поверхность и наружную поверхность; и
слой, подходящий для печати, имеющий внутреннюю поверхность и каландрированную наружную поверхность, расположенную над наружной поверхностью бумажной основы, причем внутренняя поверхность слоя, подходящего для печати, расположена над наружной поверхностью бумажной основы, и причем каландрированная наружная поверхность слоя, подходящего для печати, имеет значение шероховатости по Паркеру приблизительно 1,5 или меньше;
(b) нанесение покрытия, отверждаемого излучением энергии, включающего один или больше отверждаемых излучением энергии мономеров, на каландрированную наружную поверхность слоя, подходящего для печати; и
2
(c) отверждение отверждаемых излучением энергии мономеров для формирования гидроизолирующего слоя, включающего один или больше подходящих для переработки полимеров, отверждаемых излучением энергии, расположенного над каландрированной наружной поверхностью слоя, подходящего для печати, чтобы получить подходящий для переработки упаковочный материал с надпечаткой, имеющий скорость переноса водяных паров приблизительно 500 г/м/сутки или меньше.
14. Способ по п.13, который включает следующий дополнительный этап: (d) перед этапом (с) нанесение красителя для печати на каландрированную наружную поверхность слоя, подходящего для печати, чтобы сформировать одну или несколько областей печати.
15. Способ по п.14, отличающийся тем, что слой, подходящий для печати, этапа (а) является восприимчивым к чернилам слоем, и отличающийся тем, что красителем для печати, наносимым на этапе (d), являются чернила.
16. Способ по п.15, отличающийся тем, что этап (d) выполняют путем флексографической печати чернилами на наружной поверхности слоя, подходящего для печати, и отличающийся тем, что этап (b) выполняют путем флексографической печати покрытия, отверждаемого излучением энергии, на наружной поверхности слоя, подходящего для печати.
17. Способ по п.13, отличающийся тем, что этап (b) выполняют путем флексографической печати покрытия, отверждаемого излучением энергии, имеющего вязкость, измеренную тестом с чашкой Зана, в диапазоне от приблизительно 10 до приблизительно 60 с.
18. Способ по п.13, отличающийся тем, что этап (с) выполняют по меньшей мере одним способом отверждения, выбираемым из группы, состоящей из (i) инициируемого светом отверждения одного или нескольких мономеров, которые могут быть отверждены с инициацией светом, (ii) электронно-лучевого отверждения одного или нескольких мономеров, которые могут быть отверждены электронным лучом, и (iii) теплового отверждения одного или нескольких мономеров, которые могут быть отверждены теплотой.
19. Способ, включающий следующие этапы:
(а) предоставление размотанного, подходящего для печати материала, включающего:
бумажную основу, имеющую наружную поверхность и внутреннюю поверхность; и
слой, подходящий для печати, имеющий внутреннюю поверхность и наружную поверхность, причем внутренняя поверхность слоя, подходящего для печати, расположена над наружной поверхностью бумажной основы, и причем наружная поверхность слоя, подходящего для печати, имеет значение шероховатости по Паркеру приблизительно 1,5 или меньше;
(b) нанесение красителя для печати на наружную поверхность слоя, подходящего для печати, чтобы сформировать одну или несколько областей печати для получения материала с надпечаткой;
(c) нанесение на материал с надпечаткой покрытия, отверждаемого излучением энергии, включающего один или больше отверждаемых излучением энергии мономеров, над наружной поверхностью слоя, подходящего для печати, включая области печати, чтобы получить покрытый материал с надпечаткой; и
2
(d) отверждение отверждаемых излучением энергии мономеров, чтобы сформировать гидроизолирующий слой, включающий один или больше полимеров, отверждаемых излучением энергии, расположенный над покрытой наружной поверхностью слоя, подходящего для печати, чтобы получить упаковочный материал с надпечаткой, имеющий скорость переноса водяных паров приблизительно 500 г/м/сутки или меньше;
отличающийся тем, что этапы (а)-(d) выполняют как операцию за один проход и без намотки материала с надпечаткой этапа (b) перед выполнением этапа (с) и покрытого материала этапа (с) перед выполнением этапа (d).
20. Способ по п.19, отличающийся тем, что покрытие, отверждаемое излучением энергии, наносят на всю восприимчивую к печати наружную поверхность во время этапа (с).
21. Способ по п.19, отличающийся тем, что слой, подходящий для печати, этапа (а) является восприимчивым к чернилам слоем, и отличающийся тем, что красителем для печати, наносимым на этапе (b), являются чернила.
22. Способ по п.19, отличающийся тем, что этап (b) выполняют путем флексографической печати чернилами на наружной поверхности слоя, подходящего для печати, и отличающийся тем, что этап (с) выполняют путем флексографической печати покрытия, отверждаемого излучением энергии, на наружной поверхности слоя, подходящего для печати.
23. Способ по п.19, отличающийся тем, что этап (с) выполняют по меньшей мере одним способом отверждения, выбираемым из группы, состоящей из (i) инициируемого светом отверждения одного или нескольких мономеров, которые могут быть отверждены с инициацией светом, (ii) электронно-лучевого отверждения одного или нескольких мономеров, которые могут быть отверждены электронным лучом, и (iii) теплового отверждения одного или нескольких мономеров, которые могут быть отверждены теплотой.
24. Изделие, включающее упаковочный материал, включающий:
бумажную основу, имеющую внутреннюю поверхность и наружную поверхность;
слой, подходящий для печати, имеющий внутреннюю поверхность и наружную поверхность, причем внутренняя поверхность слоя, подходящего для печати, расположена над наружной поверхностью бумажной основы, и причем наружная поверхность слоя, подходящего для печати, имеет значение шероховатости по Паркеру приблизительно 1,5 или меньше;
2
гидроизолирующий слой, включающий один или больше полимеров, отверждаемых излучением энергии, расположенный над наружной поверхностью слоя, подходящего для печати, причем упаковочный материал имеет скорость переноса водяных паров приблизительно 500 г/м/сутки или меньше, и причем гидроизолирующий слой включает один или больше полимеров, отверждаемых излучением энергии; и
слой, усиливающий гидроизоляцию, включающий полиолефин и расположенный над внутренней поверхностью бумажной основы.
25. Изделие по п.24, отличающееся тем, что упаковочный материал подходит для переработки.
26. Изделие по п.24, отличающееся тем, что бумажная основа включает по меньшей мере приблизительно 40% подходящих для переработки бумажных волокон.
27. Изделие по п.24, отличающееся тем, что упаковочный материал включает бумажную обертку.
28. Изделие по п.24, которое, кроме того, включает слой против скручивания, расположенный между внутренней поверхностью бумажной основы и слоем, усиливающим гидроизоляцию.
29. Изделие по п.28, отличающееся тем, что слой, усиливающий гидроизоляцию, расположен на слое против скручивания.
30. Изделие по п.29, которое кроме того включает проклеивающий слой на внутренней поверхности бумаги, расположенный на внутренней поверхности, и отличающееся тем, что слой против скручивания расположен на проклеивающем слое внутренней поверхности бумаги.
31. Изделие по п.24, отличающееся тем, что слой, усиливающий гидроизоляцию, расположен на внутренней поверхности бумажной основы.
32. Изделие по п.24, которое кроме того включает проклеивающий слой на наружной поверхности бумаги, расположенный на наружной поверхности, и отличающееся тем, что слой, подходящий для печати, расположен на проклеивающем слое на наружной поверхности бумаги.
33. Изделие по п.24, отличающееся тем, что гидроизолирующий слой расположен на слое, подходящем для печати.
34. Изделие по п.24, отличающееся тем, что бумажная основа имеет базовую массу от приблизительно 30 до приблизительно 100 фунтов на 3300 кв. футов и толщину от приблизительно 2 до приблизительно 5 милов.
35. Изделие по п.24, отличающееся тем, что слой, подходящий для печати, включает от приблизительно 10 до приблизительно 90 частей глины; от приблизительно 10 до приблизительно 30 частей карбоната кальция; от приблизительно 0,25 до приблизительно 10 частей крахмала; от приблизительно 20 до приблизительно 40 частей латекса и от приблизительно 0,01 до приблизительно 1 части сшивающего агента.
36. Изделие по п.35, отличающееся тем, что слой, подходящий для печати, имеет массу покрытия от приблизительно 3 до приблизительно 15 фунтов на 3300 кв. футов.
37. Изделие по п.24, отличающееся тем, что полимеры, отверждаемые излучением энергии, получают путем отверждения одного или нескольких из следующих отверждаемых излучением энергии мономеров: дипропиленгликольдиакрилата; диакрилата трипропиленгликоля; диакрилата бутандиола; диакрилата гександиола; алкоксилированного диакрилата гександиола; триакрилата триметиолпропана; алкоксилированного триакрилата триметилолпропана; ди(триакрилата триметилолпропана); глицеринпропокситриакрилата; пентаэритролтриакрилата; алкоксилированного пентаэритролтриакрилата; ди(пентаэритролтриакрилата); диакрилата неопентагликоля; алкоксилированного диакрилата неопентагликоля; диметакрилата дипропиленгликоля; диметакрилата трипропиленгликоля; диметакрилата бутадиендиола; диметакрилата гександиола; алкоксилированного диметакрилата гександиола; триметакрилата триметиолпропана; алкоксилированного триметакрилата триметилолпропана; ди(триметилолпапанметтриакрилата); глицеринпропокситриметакрилата; триметакрилата пентаэритритрола; алкоксилированного триметакрилата пентаэритритрола; ди(триметакрилата пентаэритритрола); диметакрилата неопентагликоля; алкоксилированного неопентагликольдиметакрилата; акрилированных эпоксидных смол; бис-акриловых эфиров бисфенола А; акрилированных полиуретанов; акрилированных сложных полиэфиров или акрилированных простых полиэфиров.
38. Изделие по п.24, отличающееся тем, что полимеры, отверждаемые излучением энергии, получают путем отверждения одного или больше из следующих отверждаемых излучением энергии мономеров: уретановые акрилаты, алифатические уретановые акрилаты, смеси алифатического уретанового триакрилата/мономера, алифатические уретановые триакрилаты, смешанные с 1,6-гександиоловыми акрилатами, гексафункциональные уретановые акрилаты, силиконизированные уретановые акрилаты, алифатические силиконизированные уретановые акрилаты, акрилаты сложных полиэфиров, триакрилаты триметилолпропана, 2-феноксиэтиловые акрилаты, изоборниловые акрилаты, триакрилаты пропоксилированного глицерина, производные акрилатов сложных эфиров, производные метакрилатов сложных эфиров или диакрилат трипропиленгликоля.
39. Изделие по п.24, отличающееся тем, что полимеры, отверждаемые излучением энергии, получают путем отверждения одного или больше из следующих отверждаемых излучением энергии мономеров: этокситриакрилат триметилолпропана, олигомеры эпоксиакрилатов или диакрилат трипропиленгликоля.
2
40. Изделие по п.24, отличающееся тем, что гидроизолирующий слой имеет массу покрытия от приблизительно 2 до приблизительно 10 г/м.
41. Изделие по п.24, отличающееся тем, что слой, усиливающий гидроизоляцию, включает полиолефин, включающий полиэтилен или полипропилен.
42. Изделие по п.1, отличающееся тем, что слой, усиливающий гидроизоляцию, включает полиолефин в форме гомополимера, сополимера, статистического сополимера, привитого полимера или сополимера или его блок-сополимера.
43. Изделие по п.24, отличающееся тем, что слой, усиливающий гидроизоляцию, включает полиолефин, включающий полиэтилен.
44. Изделие по п.24, отличающееся тем, что слой, усиливающий гидроизоляцию, включает полиолефин, включающий по меньшей мере один полиэтилен, выбираемый из группы, состоящей из полиэтилена высокой плотности, сшитого полиэтилена высокой плотности, сшитого полиэтилена, полиэтилена средней плотности, линейного полиэтилена низкой плотности, полиэтилена низкой плотности и полиэтилена очень низкой плотности.
2
45. Изделие по п.24, отличающееся тем, что слой, усиливающий гидроизоляцию, имеет массу покрытия от приблизительно 2 до приблизительно 10 г/м.
46. Способ, включающий следующие этапы:
(a) предоставление каландрированного, подходящего для печати материала, включающего:
бумажную основу, имеющую внутреннюю поверхность и наружную поверхность;
слой, подходящий для печати, имеющий внутреннюю поверхность и каландрированную наружную поверхность, расположенную над наружной поверхностью бумажной основы, причем внутренняя поверхность слоя, подходящего для печати, расположена над наружной поверхностью бумажной основы, и причем каландрированная наружная поверхность слоя, подходящего для печати, имеет значение шероховатости по Паркеру приблизительно 1,5 или меньше; и
слой, усиливающий гидроизоляцию, включающий полиолефин и расположенный над внутренней поверхностью бумажной основы;
(b) нанесение покрытия, отверждаемого излучением энергии, включающего один или больше отверждаемых излучением энергии мономеров, на каландрированную наружную поверхность слоя, подходящего для печати; и
2
(c) отверждение отверждаемых излучением энергии мономеров для формирования гидроизолирующего слоя, включающего один или больше полимеров, отверждаемых излучением энергии, расположенного над каландрированной наружной поверхностью слоя, подходящего для печати, чтобы получить упаковочный материал с надпечаткой, имеющий скорость переноса водяных паров приблизительно 500 г/м/сутки или меньше.
47. Способ по п.46, отличающийся тем, что упаковочный материал с надпечаткой подходит для переработки.
48. Способ по п.46, который включает следующий дополнительный этап: (d) перед этапом (с) нанесение красителя для печати на каландрированную наружную поверхность слоя, подходящего для печати, чтобы сформировать одну или несколько областей печати.
49. Способ по п.46, отличающийся тем, что этап (d) выполняют путем флексографической печати чернилами на наружной поверхности слоя, подходящего для печати, и отличающийся тем, что этап (b) выполняют путем флексографической печати покрытия, отверждаемого излучением энергии, на наружной поверхности слоя, подходящего для печати.
50. Способ по п.49, отличающийся тем, что этап (b) выполняют путем флексографической печати покрытия, отверждаемого излучением энергии, имеющего вязкость, измеренную тестом с чашкой Зана, в диапазоне от приблизительно 10 до приблизительно 60 с.
51. Способ по п.46, отличающийся тем, что этап (с) выполняют по меньшей мере одним способом отверждения, выбираемым из группы, состоящей из (i) инициируемого светом отверждения одного или нескольких мономеров, которые могут быть отверждены с инициацией светом, (ii) электронно-лучевого отверждения одного или нескольких мономеров, которые могут быть отверждены электронным лучом, и (iii) теплового отверждения одного или нескольких мономеров, которые могут быть отверждены теплотой.